(57)【要約】本発明は、（A）炭素数６以上のアルキル基およびアラルキル基含有オルガノポリシロキサン、（Ｂ）ポリエーテル基含有オルガノポリシロキサン、ならびに（Ｃ）水を含むことを特徴とする、ダイカスト用離型剤エマルジョン組成物に関する。本発明により、特に高温での金型への付着性に優れ、離型性が良好なダイカスト用離型剤エマルジョン組成物を提供することができる。【特許請求の範囲】
【請求項１】
（Ａ）炭素数６以上のアルキル基およびアラルキル基含有オルガノポリシロキサン、
（Ｂ）ポリエーテル基含有オルガノポリシロキサン、ならびに
（Ｃ）水
を含むことを特徴とする、ダイカスト用離型剤エマルジョン組成物。
【請求項２】
（Ｄ）界面活性剤（ただし、（Ｂ）成分を除く）
をさらに含むことを特徴とする、請求項１に記載のダイカスト用離型剤エマルジョン組成物。
【請求項３】
（Ｂ）成分が、下記式（１）：
【化１】
2013121851.tif 000012
（式中、
Ｒは、それぞれ独立して、炭素数１〜２０の１価炭化水素基であり、
Ｒ１は、式：−（ＣＨ２）ｏ−（ＯＣ２Ｈ４）ｐ−（ＯＣＨ２ＣＨ（ＣＨ３））ｑ−Ｂ（Ｂは、Ｈ、ＯＨ、ＯＲ、ＣＯＯＨ、ＣＯＯＲまたはＯＣＯＲを表し、ｏは０〜４であり、ｐは０〜１００であり、ｑは０〜１００であり、ｐ＋ｑは２〜１００である）で表されるポリオキシアルキレン基であり、
Ａ１は、それぞれ独立して、ＲまたはＲ１であり、
ｍは１〜５００であり、
ｎは０〜１００であり、ただし、ｎ＝０のとき少なくとも１つのＡ１はＲ１である）
で表されるポリエーテル基含有オルガノポリシロキサンから選択される１種または２種以上の組合せであることを特徴とする、請求項１または２に記載のダイカスト用離型剤エマルジョン組成物。
【請求項４】
前記式（１）において、ｐが０〜５０であり、ｑが０〜５０であり、ｐ＋ｑが１０〜５０であり、ｍが５〜２００であり、ｎが０〜２０である、請求項３に記載のダイカスト用離型剤エマルジョン組成物。
【請求項５】
（Ａ）成分が、下記式（２）：
【化２】
2013121851.tif 000013
（式中、
Ｒ’は、それぞれ独立して、炭素数１〜５の１価飽和脂肪族炭化水素基、炭素数２〜１０の１価不飽和脂肪族炭化水素基または炭素数６〜２０の１価芳香族炭化水素基であり、
Ｒ２は、それぞれ独立して、炭素数６〜２０のアルキル基であり、
Ｒ３は、それぞれ独立して、炭素数７〜２０のアラルキル基であり、
Ａ２は、それぞれ独立して、Ｒ’、Ｒ２またはＲ３であり、
ｘ、ｙおよびｚは任意の数であり、ｘ／（ｘ＋ｙ＋ｚ）＝０．７０以下、ｙ／（ｘ＋ｙ＋ｚ）＝０．１０以上、ｚ／（ｘ＋ｙ＋ｚ）＝０．１０以上を満たす数である）
で表されるアルキル基およびアラルキル基含有オルガノポリシロキサンであることを特徴とする、請求項１〜４のいずれか一項に記載のダイカスト用離型剤エマルジョン組成物。
【請求項６】
前記式（２）において、ｘ、ｙおよびｚが、ｘ／（ｘ＋ｙ＋ｚ）＝０．１０〜０．７０、ｙ／（ｘ＋ｙ＋ｚ）＝０．１０〜０．８０、ｚ／（ｘ＋ｙ＋ｚ）＝０．１０〜０．８０を満たす数である、請求項５に記載のダイカスト用離型剤エマルジョン組成物。
【発明の詳細な説明】
【技術分野】
【０００１】
本願は、２０１２年２月１６日に日本国に出願された特願２０１２−３１８２３号に基づいて優先権を主張し、その内容をここに援用する。【０００２】
本発明は、離型剤エマルジョン組成物に関し、詳しくはダイカスト用離型剤エマルジョン組成物に関し、さらに詳しくは、金型に塗布した際に金型に対して良好な付着性を示すダイカスト用離型剤エマルジョン組成物に関する。
【背景技術】
【０００３】
離型剤エマルジョン組成物は、通常、水で数倍に希釈され、金型などにスプレーを用いて塗布されて使用されている。離型剤エマルジョン組成物としては、例えば、アクリルシリコーンエマルジョンと、オルガノ変性シリコーンと、界面活性剤と、ワックス、油脂、鉱油、合成エステルオイルおよびポリエーテル変性シリコーンから選ばれる１種または２種とを含む金型用離型剤組成物が提案されている（特開２００４−１８７９７号公報）。【０００４】
また、熱安定性を改善した離型剤組成物として、ジメチルシリコーンオイルと、アルキル変性シリコーン、フェニル変性シリコーン、ポリエーテル変性シリコーン、およびカルボキシル変性シリコーンのうち１種または２種以上を組み合わせて構成されるペインタブル性シリコーンオイルとを混合した離型剤組成物が提案されている（特開２００３−４８２１８号公報）。
【先行技術文献】
【特許文献】
【０００５】
【特許文献１】特開２００４−１８７９７号公報
【特許文献２】特開２００３−４８２１８号公報
【発明の概要】
【発明が解決しようとする課題】
【０００６】
しかし、特に、ダイカスト製造においては、高温の金型に離型剤エマルジョン組成物を塗布することとなるため、塗布したエマルジョン組成物の多くは金型に付着せず、はじき落ちたり流れ落ちたりするという問題があった。また、金型への付着性を向上させるために基油の粘度を高くすると、乳化性が悪化するという問題があった。【０００７】
本発明は上記課題を解決すべくなされたものであり、特に高温の金型に塗布する際の付着性に優れ、さらにダイカストの離型性が良好な離型剤エマルジョン組成物を提供することを目的とする。
【課題を解決するための手段】
【０００８】
本発明者らは上記目的を達成するため鋭意検討した結果、本発明に到達した。すなわち、本発明の目的は、
（Ａ）炭素数６以上のアルキル基およびアラルキル基含有オルガノポリシロキサン、
（Ｂ）ポリエーテル基含有オルガノポリシロキサン、ならびに
（Ｃ）水
を含む、ダイカスト用離型剤エマルジョン組成物によって達成される。【０００９】
本発明のダイカスト用離型剤エマルジョン組成物は、さらに（Ｄ）界面活性剤（ただし、（Ｂ）成分を除く）を含むことができる。【００１０】
前記（Ａ）成分は、下記式（２）：
【化１】
2013121851.tif 000002
（式中、
Ｒ’は、それぞれ独立して、炭素数１〜５の１価飽和脂肪族炭化水素基、炭素数２〜１０の１価不飽和脂肪族炭化水素基または炭素数６〜２０の１価芳香族炭化水素基であり、
Ｒ２は、それぞれ独立して、炭素数６〜２０のアルキル基であり、
Ｒ３は、それぞれ独立して、炭素数７〜２０のアラルキル基であり、
Ａ２は、それぞれ独立して、Ｒ’、Ｒ２またはＲ３であり、
ｘ、ｙおよびｚは任意の数であり、ｘ／（ｘ＋ｙ＋ｚ）＝０．７０以下、ｙ／（ｘ＋ｙ＋ｚ）＝０．１０以上、ｚ／（ｘ＋ｙ＋ｚ）＝０．１０以上を満たす数である）
で表されるアルキル基およびアラルキル基含有オルガノポリシロキサンであることが好ましい。【００１１】
前記式（２）において、ｘ、ｙおよびｚは、ｘ／（ｘ＋ｙ＋ｚ）＝０．１０〜０．７０、ｙ／（ｘ＋ｙ＋ｚ）＝０．１０〜０．８０、ｚ／（ｘ＋ｙ＋ｚ）＝０．１０〜０．８０を満たす数であることがより好ましい。【００１２】
前記（Ｂ）成分は、下記式（１）：
【化２】
2013121851.tif 000003
（式中、
Ｒは、それぞれ独立して、炭素数１〜２０の１価炭化水素基であり、
Ｒ１は、式：−（ＣＨ２）ｏ−（ＯＣ２Ｈ４）ｐ−（ＯＣＨ２ＣＨ（ＣＨ３））ｑ−Ｂ（Ｂは、Ｈ、ＯＨ、ＯＲ、ＣＯＯＨ、ＣＯＯＲまたはＯＣＯＲを表し、ｏは０〜４であり、ｐは０〜１００であり、ｑは０〜１００であり、ｐ＋ｑは２〜１００である）で表されるポリオキシアルキレン基であり、
Ａ１は、それぞれ独立して、ＲまたはＲ１であり、
ｍは１〜５００であり、
ｎは０〜１００であり、ただし、ｎ＝０のとき少なくとも１つのＡ１はＲ１である）
で表されるポリエーテル基含有オルガノポリシロキサンから選択される１種または２種以上の組合せであることが好ましい。【００１３】
前記式（１）において、ｐは０〜５０であり、ｑは０〜５０であり、ｐ＋ｑは１０〜５０であり、ｍは５〜２００であり、ｎは０〜２０であることがより好ましい。
【発明の効果】
【００１４】
本発明によれば、特に高温での金型への付着性に優れ、離型性が良好なダイカスト用離型剤エマルジョン組成物を提供することができる。
【発明を実施するための形態】
【００１５】
本発明のダイカスト用離型剤エマルジョン組成物は、
（Ａ）炭素数６以上のアルキル基およびアラルキル基含有オルガノポリシロキサン、
（Ｂ）ポリエーテル基含有オルガノポリシロキサン、ならびに
（Ｃ）水
を含むことを特徴とする。
【００１６】
（Ａ）成分の炭素数６以上のアルキル基およびアラルキル基含有オルガノポリシロキサンは、その分子構造中に炭素数６以上のアルキル基およびアラルキル基を含有したオルガノポリシロキサンであれば特に限定されず、炭素数６〜２０のアルキル基およびアラルキル基含有オルガノポリシロキサンであることが好ましい。また、例えば以下の式（２）：
【化３】
2013121851.tif 000004
（式中、
Ｒ’は、それぞれ独立して、炭素数１〜５の１価飽和脂肪族炭化水素基、炭素数２〜１０の１価不飽和脂肪族炭化水素基または炭素数６〜２０の１価芳香族炭化水素基であり、
Ｒ２は、それぞれ独立して、炭素数６〜２０のアルキル基であり、
Ｒ３は、それぞれ独立して、炭素数７〜２０のアラルキル基であり、
Ａ２は、それぞれ独立して、Ｒ’、Ｒ２またはＲ３であり、
ｘ、ｙおよびｚは任意の数であり、ｘ／（ｘ＋ｙ＋ｚ）＝０．７０以下、ｙ／（ｘ＋ｙ＋ｚ）＝０．１０以上、ｚ／（ｘ＋ｙ＋ｚ）＝０．１０以上を満たす数である）
で表されるアルキル基およびアラルキル基含有オルガノポリシロキサンであってもよい。
【００１７】
式（２）中のＲ’の炭素数１〜５の１価飽和脂肪族炭化水素基は、特に限定されないが、例えば、メチル基、エチル基、ｎ−プロピル基、イソプロピル基、ｎ−ブチル基、イソブチル基、およびペンチル基等のアルキル基；シクロペンチル基等のシクロアルキル基；ならびにこれらの基の炭素原子に結合した水素原子が少なくとも部分的にフッ素原子等のハロゲン原子、エポキシ基、グリシジル基、アシル基、カルボキシル基、アミノ基、メタクリル基、およびメルカプト基からなる群から選択される官能基を含む有機基で置換された基が挙げられる。
【００１８】
式（２）中のＲ’の炭素数２〜１０の１価不飽和脂肪族炭化水素基は、特に限定されないが、例えば、ビニル基、１−プロペニル基、アリル基、イソプロペニル基、１−ブテニル基、２−ブテニル基、およびヘキセニル基等の直鎖または分岐状のアルケニル基；シクロペンテニル基、およびシクロヘキセニル基等のシクロアルケニル基；シクロペンテニルエチル基、シクロヘキセニルエチル基、およびシクロヘキセニルプロピル基等のシクロアルケニルアルキル基；エチニル基、およびプロパルギル基等のアルキニル基；ならびにこれらの基の炭素原子に結合した水素原子が少なくとも部分的にフッ素原子等のハロゲン原子、エポキシ基、グリシジル基、アシル基、カルボキシル基、アミノ基、メタクリル基、およびメルカプト基からなる群から選択される官能基を含む有機基で置換された基が挙げられる。
【００１９】
式（２）中のＲ’の炭素数６〜２０の１価芳香族炭化水素基は、特に限定されないが、例えば、フェニル基、トリル基、キシリル基、およびメシチル基等のアリール基；ベンジル基等のアラルキル基；ならびにこれらの基の炭素原子に結合した水素原子が少なくとも部分的にフッ素原子等のハロゲン原子、エポキシ基、グリシジル基、アシル基、カルボキシル基、アミノ基、メタクリル基、メルカプト基からなる群から選択される官能基を含む有機基で置換された基が挙げられる。
【００２０】
式（２）で表されるアルキル基およびアラルキル基含有オルガノポリシロキサンのＲ’は、離型性の点で、少なくとも５０％はメチル基であることが好ましく、すべてメチル基であることが特に好ましい。
【００２１】
式（２）中のＲ２の炭素数６〜２０のアルキル基は、特に限定されないが、例えばヘキシル基、ヘプチル基、オクチル基、ノニル基、デシル基、ドデシル基、トリデシル基、テトラデシル基、ペンタデシル基、ヘキサデシル基、ヘプタデシル基、オクタデシル基、ノナデシル基、およびエイコシル基等；ならびにこれらの基の炭素原子に結合した水素原子が少なくとも部分的にフッ素原子、塩素原子、臭素原子およびヨウ素原子等のハロゲン原子で置換された基が挙げられる。
【００２２】
式（２）中のＲ３の炭素数７〜２０のアラルキル基は、特に限定されないが、例えばベンジル基、４−メチルベンジル基、ｐ−メトキシベンジル基、ジフェニルメチル基、２−フェニルエチル基、２−フェニルプロピル基、および３−フェニルプロピル基等が挙げられる。
【００２３】
式（２）中のＡ２は、Ｒ’、Ｒ２またはＲ３であるが、Ｒ’であることが好ましい。
【００２４】
式（２）中のｘ、ｙおよびｚは、任意の数とすることができるが、ｘは０〜２５０の範囲、特に０〜２００の範囲、ｙは１〜１００の範囲、特に１０〜８０の範囲、ｚは１〜１００の範囲、特に１０〜８０の範囲であることが好ましい。ｘ＋ｙ＋ｚの値が大きすぎると、粘度が高くなりすぎて乳化が困難となるため、ｘ＋ｙ＋ｚの値は３００以下であることが好ましい。
【００２５】
また、式（２）中のｘ／（ｘ＋ｙ＋ｚ）の値は、ペインタブル性の観点から０．７０以下であることが好ましく、さらに耐熱性、離型性および粘度調節の容易さの観点から、０．１０〜０．７０の範囲であることがより好ましい。ｙ／（ｘ＋ｙ＋ｚ）およびｚ／（ｘ＋ｙ＋ｚ）の値は、ペインタブル性の観点からそれぞれ０．１０以上であることが好ましく、０．１０〜０．８０の範囲であることがより好ましい。ｘ／（ｘ＋ｙ＋ｚ）、ｙ／（ｘ＋ｙ＋ｚ）、およびｚ／（ｘ＋ｙ＋ｚ）の値が上記範囲内にある場合、得られる離型剤の高温における離型性が優れる傾向がある。
【００２６】
前記ｘ、ｙ、ｚの値は２９Ｓｉ−ＮＭＲおよび１３Ｃ−ＮＭＲにより求めることができる。
【００２７】
式（２）のそれぞれのシロキサン構造単位の配列は特に限定されるものではなく、ランダムまたはブロックであってもよい。
【００２８】
式（２）で表されるシリコーン化合物の２５℃における動粘度は５００〜１００００ｍｍ２／ｓであることが好ましく、１０００〜８０００ｍｍ２／ｓであることが特に好ましい。動粘度が上記範囲より低い場合、熱せられた金型上に付着したシリコーンが流れ落ちやすく、良好な離型性が得難くなるためであり、一方、動粘度が上記範囲より高い場合、乳化が困難になったり、安定な乳化物が得難くなったりするためである。
【００２９】
式（２）で表されるシリコーン化合物は、１種類を単独で使用することができるが、２種類以上を混合して使用することもできる。
【００３０】
（Ａ）成分として、炭素数６以上のアルキル基およびアラルキル基含有オルガノポリシロキサンのみを使用することもでき、またはアルキル基含有オルガノポリシロキサンと炭素数６以上のアルキル基およびアラルキル基含有オルガノポリシロキサンとを組み合わせて使用することもできる。
【００３１】
（Ａ）成分の炭素数６以上のアルキル基およびアラルキル基含有オルガノポリシロキサンと組み合わせて使用されてもよいアルキル基含有オルガノポリシロキサンは、その分子構造中にアルキル基を含有したオルガノポリシロキサンであれば特に限定されないが、例えば以下の式（３）：
【化４】
2013121851.tif 000005
（式中、Ｒ’およびＲ２は前述のとおりであり、Ａ３はＲ’またはＲ２であり、ａおよびｂは任意の数である）
で表されるアルキル基含有オルガノポリシロキサンであってもよい。
【００３２】
式（３）中のａおよびｂは、任意の数とすることができるが、ペインタブル性の点から、ａは０〜２００の範囲、ｂは１〜２００の範囲であることが好ましい。ａ＋ｂの値が大きすぎると粘度が高くなりすぎて、乳化が困難となるため、ａ＋ｂの値は３００以下であることが好ましい。
【００３３】
式（３）のそれぞれのシロキサン構造単位の配列は特に限定されるものではなく、ランダムまたはブロックであってもよい。
【００３４】
式（３）で表されるシリコーン化合物の２５℃における動粘度は５００〜１００００ｍｍ２／ｓであることが好ましく、１０００〜８０００ｍｍ２／ｓであることが特に好ましい。動粘度が上記範囲より低い場合、熱せられた金型上に付着したシリコーンが流れ落ちやすく、良好な離型性が得難くなるためであり、一方、動粘度が上記範囲より高い場合、乳化が困難になったり、安定な乳化物が得難くなったりするためである。
【００３５】
式（３）の化合物は、１種類を単独で使用することができるが、２種類以上を混合して使用することもできる。
【００３６】
本発明のダイカスト用エマルジョン組成物において、（Ａ）成分は水中に液滴の状態で分散している。この液滴の平均粒径は１〜２０００ｎｍの範囲内であることが好ましく、１０〜１０００ｎｍの範囲内であることがより好ましく、１０〜４００ｎｍの範囲内であることが特に好ましい。平均粒径が上記範囲内にある場合、得られるエマルジョンの安定性が良好になるからである。
【００３７】
（Ａ）成分の含有量は、特に限定されないが、ダイカスト用離型剤エマルジョン組成物１００質量部に対して０．１〜９０質量部の範囲内であることが好ましく、１０〜７０質量部の範囲内であることが特に好ましい。
【００３８】
（Ｂ）成分のポリエーテル基含有オルガノポリシロキサンは、その分子構造中にポリエーテル基を含有したオルガノポリシロキサンであれば、特に限定されず、ポリエーテル基は、側鎖、片末端、両末端、または側鎖と両末端の両方に結合した構造を有するオルガノポリシロキサンであってもよい。また、ブロック共重合タイプのポリエーテル基およびアルキル基含有オルガノポリシロキサンであってもよい。
【００３９】
（Ｂ）成分のポリエーテル基含有オルガノポリシロキサンは、例えば以下の式：
【化５】
2013121851.tif 000006
（式中、
Ｒは、それぞれ独立して、炭素数１〜２０の１価炭化水素基であり、
Ｒ１は、式：−（ＣＨ２）ｏ−（ＯＣ２Ｈ４）ｐ−（ＯＣＨ２ＣＨ（ＣＨ３））ｑ−Ｂ（Ｂは、Ｈ、ＯＨ、ＯＲ、ＣＯＯＨ、ＣＯＯＲまたはＯＣＯＲを表し、ｏは０〜４であり、ｐは０〜１００であり、ｑは０〜１００であり、ｐ＋ｑは２〜１００である）で表されるポリオキシアルキレン基であり、
Ａ１は、それぞれ独立して、ＲまたはＲ１であり、
ｍは１〜５００であり、
ｎは０〜１００であり、ただし、ｎ＝０のとき少なくとも１つのＡ１はＲ１である）
で表されるポリエーテル基含有オルガノポリシロキサンから選択される１種または２種以上の組合せであってもよい。
【００４０】
式（１）のＲ１において、ｐは０〜５０であり、ｑは０〜５０であり、ｐ＋ｑは１０〜５０であることが好ましい。ｐ＋ｑは２０〜５０であることがより好ましい。
【００４１】
式（１）中のｍおよびｎは、任意の数とすることができるが、生産性および取扱い性の点から、ｍは１〜５００の範囲、ｎは０〜１００の範囲であることが好ましく、さらにｍは５〜２００の範囲、ｎは０〜２０の範囲であることがより好ましい。ｍ＋ｎの値が大きすぎると粘度が高くなりすぎ、生産性や取扱い性、さらにエマルジョン組成物中における乳化性や分散性が低下するため、ｍ＋ｎの値は６００以下であることが好ましい。
【００４２】
式（１）のそれぞれのシロキサン構造単位の配列は特に限定されるものではなく、ランダムまたはブロックであってもよい。
【００４３】
式（１）のＲ１のポリオキシアルキレン基の構造単位の配列は特に限定されるものではなく、ランダムまたはブロックであってもよい。
【００４４】
（Ｂ）成分のポリエーテル基含有オルガノポリシロキサンの２５℃における動粘度は１００〜１００００ｍｍ２／ｓであることが好ましく、５００〜８０００ｍｍ２／ｓであることが特に好ましい。動粘度が上記範囲より低い場合、熱せられた金型上に付着したシリコーンが流れ落ちやすく、良好な離型性が得難くなるためであり、一方、動粘度が上記範囲より高い場合、エマルジョン組成物中における乳化性や分散性が低下するためである。
【００４５】
（Ｂ）成分のポリエーテル基含有オルガノポリシロキサンは、１種類を単独で使用することができるが、２種類以上を混合して使用することもできる。
【００４６】
（Ｂ）成分のポリエーテル基含有オルガノポリシロキサンの含有量は、特に限定されないが、ダイカスト用離型剤エマルジョン組成物１００質量部に対して０．１〜２０質量部の範囲内であることが好ましく、０．５〜１０質量部の範囲内であることが特に好ましい。
【００４７】
（Ｃ）成分の水の含有量は、特に限定されないが、ダイカスト用離型剤エマルジョン組成物１００質量部に対して１０〜９９質量部の範囲内であることが好ましく、３０〜８０質量部の範囲内であることが特に好ましい。
【００４８】
本発明のダイカスト用離型剤エマルジョン組成物は、さらに（Ｄ）界面活性剤（ただし、（Ｂ）成分を除く）を含むことができる。界面活性剤は、特に限定されないが、アニオン性界面活性剤、カチオン性界面活性剤、ノニオン性界面活性剤、両性界面活性剤、および半極性界面活性剤からなる群より選択することができる。界面活性剤は単独で使用されてもよく、２種類以上のものを併用してもよい。
【００４９】
アニオン性界面活性剤としては、例えば、飽和または不飽和脂肪酸塩（例えば、ラウリン酸ナトリウム、ステアリン酸ナトリウム、オレイン酸ナトリウム、リノレン酸ナトリウム等）、アルキル硫酸塩、アルキルベンゼンスルホン酸（例えば、ヘキシルベンゼンスルホン酸、オクチルベンゼンスルホン酸、ドデシルベンゼンスルホン酸等）およびその塩、ポリオキシアルキレンアルキルエーテル硫酸塩、ポリオキシアルキレンアルケニルエーテル硫酸塩、ポリオキシエチレンアルキル硫酸エステル塩、スルホコハク酸アルキルエステル塩、ポリオキシアルキレンスルホコハク酸アルキルエステル塩、ポリオキシアルキレンアルキルフェニルエーテル硫酸塩、アルカンスルホン酸塩、オクチルトリメチルアンモニウムヒドロキシド、ドデシルトリメチルアンモニウムヒドロキシド、アルキルスルホネート、ポリオキシエチレンアルキルフェニルエーテル硫酸塩、ポリオキシアルキレンアルキルエーテル酢酸塩、アルキルリン酸塩、ポリオキシアルキレンアルキルエーテルリン酸塩、アシルグルタミン酸塩、α−アシルスルホン酸塩、アルキルスルホン酸塩、アルキルアリールスルホン酸塩、α−オレフィンスルホン酸塩、アルキルナフタレンスルホン酸塩、アルカンスルホン酸塩、アルキルまたはアルケニル硫酸塩、アルキルアミド硫酸塩、アルキルまたはアルケニルリン酸塩、アルキルアミドリン酸塩、アルキロイルアルキルタウリン塩、Ｎ−アシルアミノ酸塩、スルホコハク酸塩、アルキルエーテルカルボン酸塩、アミドエーテルカルボン酸塩、α−スルホ脂肪酸エステル塩、アラニン誘導体、グリシン誘導体、アルギニン誘導体が例示される。塩としてはナトリウム塩等のアルカリ金属塩、マグネシウム塩等のアルカリ土類金属塩、トリエタノールアミン塩等のアルカノールアミン塩、更にはアンモニウム塩が挙げられる。
【００５０】
カチオン性界面活性剤としては、例えば、塩化アルキルトリメチルアンモニウム、塩化ステアリルトリメチルアンモニウム、塩化ラウリルトリメチルアンモニウム、塩化セチルトリメチルアンモニウム、塩化牛脂アルキルトリメチルアンモニウム、塩化ベヘニルトリメチルアンモニウム、臭化ステアリルトリメチルアンモニウム、臭化ベヘニルトリメチルアンモニウム、塩化ジステアリルジメチルアンモニウム、塩化ジココイルジメチルアンモニウム、塩化ジオクチルジメチルアンモニウム、塩化ジ（ＰＯＥ）オレイルメチルアンモニウム（２ＥＯ）、塩化ベンザルコニウム、塩化アルキルベンザルコニウム、塩化アルキルジメチルベンザルコニウム、塩化ベンゼトニウム、塩化ステアリルジメチルベンジルアンモニウム、ラノリン誘導四級アンモニウム塩、ステアリン酸ジエチルアミノエチルアミド、ステアリン酸ジメチルアミノプロピルアミド、塩化ベヘニン酸アミドプロピルジメチルヒドロキシプロピルアンモニウム、塩化ステアロイルコラミノホルミルメチルピリジニウム、塩化セチルピリジニウム、塩化トール油アルキルベンジルヒドロキシエチルイミダゾリニウム、ベンジルアンモニウム塩等が挙げられる。
【００５１】
ノニオン性界面活性剤としては、例えば、ポリオキシアルキレンエーテル類、ポリオキシアルキレンアルキルエーテル類、ポリオキシアルキレン脂肪酸エステル類、ポリオキシアルキレン脂肪酸ジエステル類、ポリオキシアルキレン樹脂酸エステル類、ポリオキシアルキレン（硬化）ヒマシ油類、ポリオキシアルキレンアルキルフェノール類、ポリオキシアルキレンアルキルフェニルエーテル類、ポリオキシアルキレンフェニルフェニルエーテル類、ポリオキシアルキレンアルキルエステル類、ポリオキシアルキレンアルキルエステル類、ソルビタン脂肪酸エステル、ポリオキシアルキレンソルビタンアルキルエステル類、ポリオキシアルキレンソルビタン脂肪酸エステル類、ポリオキシアルキレンソルビット脂肪酸エステル類、ポリオキシアルキレングリセリン脂肪酸エステル類、ポリグリセリンアルキルエーテル類、ポリグリセリン脂肪酸エステル類、ショ糖脂肪酸エステル類、脂肪酸アルカノールアミド、アルキルグルコシド類、ポリオキシアルキレン脂肪酸ビスフェニルエーテル類、ポリプロピレングリコール、ジエチレングリコール、ポリグリセリル変性シリコーン、グリセリル変性シリコーン、糖変性シリコーン、フッ素系界面活性剤、ポリオキシエチレン・ポリオキシプロピレンブロックポリマー、アルキルポリオキシエチレン・ポリオキシプロピレンブロックポリマーエーテル等が挙げられる。
【００５２】
両性界面活性剤としては、例えば、イミダゾリン型、アミドベタイン型、アルキルベタイン型、アルキルアミドベタイン型、アルキルスルホベタイン型、アミドスルホベタイン型、ヒドロキシスルホベタイン型、カルボベタイン型、ホスホベタイン型、アミノカルボン酸型、アミドアミノ酸型両性界面活性剤が挙げられる。具体的には、２−ウンデシル−Ｎ，Ｎ，Ｎ−（ヒドロキシエチルカルボキシメチル）−２−イミダゾリンナトリウム、２−ココイル−２−イミタゾリニウムヒドロキサイド−１−カルボキシエチロキシ２ナトリウム塩等のイミダゾリン型両性界面活性剤；ラウリルジメチルアミノ酢酸ベタイン、ミリスチルベタイン等のアルキルベタイン型両性界面活性剤；ヤシ油脂肪酸アミドプロピルジメチルアミノ酢酸ベタイン、パーム核油脂肪酸アミドプロピルジメチルアミノ酢酸ベタイン、牛脂脂肪酸アミドプロピルジメチルアミノ酢酸ベタイン、硬化牛脂脂肪酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、パルミチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン等のアミドベタイン型両性界面活性剤；ヤシ油脂肪酸ジメチルスルホプロピルベタイン等のアルキルスルホベタイン型両性界面活性剤；ラウリルジメチルアミノヒドロキシスルホベタイン等のアルキルヒドロキシスルホベタイン型両性界面活性剤；ラウリルヒドロキシホスホベタイン等のホスホベタイン型両性界面活性剤；Ｎ−ラウロイル−Ｎ’−ヒドロキシエチル−Ｎ’−カルボキシメチルエチレンジアミンナトリウム、Ｎ−オレオイル−Ｎ’−ヒドロキシエチル−Ｎ’−カルボキシメチルエチレンジアミンナトリウム、Ｎ−ココイル−Ｎ’−ヒドロキシエチル−Ｎ’−カルボキシメチルエチレンジアミンナトリウム、Ｎ−ラウロイル−Ｎ’−ヒドロキシエチル−Ｎ’−カルボキシメチルエチレンジアミンカリウム、Ｎ−オレオイル−Ｎ’−ヒドロキシエチル−Ｎ’−カルボキシメチルエチレンジアミンカリウム、Ｎ−ラウロイル−Ｎ−ヒドロキシエチル−Ｎ’−カルボキシメチルエチレンジアミンナトリウム、Ｎ−オレオイル−Ｎ−ヒドロキシエチル−Ｎ’−カルボキシメチルエチレンジアミンナトリウム、Ｎ−ココイル−Ｎ−ヒドロキシエチル−Ｎ’−カルボキシメチルエチレンジアミンナトリウム、Ｎ−ラウロイル−Ｎ−ヒドロキシエチル−Ｎ’，Ｎ’−ジカルボキシメチルエチレンジアミンモノナトリウム、Ｎ−オレオイル−Ｎ−ヒドロキシエチル−Ｎ’，Ｎ’−ジカルボキシメチルエチレンジアミンモノナトリウム、Ｎ−ココイル−Ｎ−ヒドロキシエチル−Ｎ’，Ｎ’−ジカルボキシメチルエチレンジアミンモノナトリウム、Ｎ−ラウロイル−Ｎ−ヒドロキシエチル−Ｎ’，Ｎ’−ジカルボキシメチルエチレンジアミンジナトリウム、Ｎ−オレオイル−Ｎ−ヒドロキシエチル−Ｎ’，Ｎ’−ジカルボキシメチルエチレンジアミンジナトリウム、Ｎ−ココイル−Ｎ−ヒドロキシエチル−Ｎ’，Ｎ’−ジカルボキシメチルエチレンジアミンジナトリウム等のアミドアミノ酸型両性界面活性剤が例示される。
【００５３】
半極性界面活性剤としては、例えば、アルキルアミンオキサイド型界面活性剤であるアルキルアミンオキサイド、アルキルアミドアミンオキサイド、アルキルヒドロキシアミンオキサイド等が例示され、炭素数１０〜１８のアルキルジメチルアミンオキサイド、炭素数８〜１８のアルコキシエチルジヒドロキシエチルアミンオキサイド等が好ましく用いられる。具体的には、ドデシルジメチルアミンオキサイド、ジメチルオクチルアミンオキサイド、ジエチルデシルアミンオキサイド、ビス−（２−ヒドロキシエチル）ドデシルアミンオキサイド、ジプロピルテトラデシルアミンオキサイド、メチルエチルへキサデシルアミンオキサイド、ドデシルアミドプロピルジメチルアミンオキサイド、セチルジメチルアミンオキサイド、ステアリルジメチルアミンオキサイド、タロウジメチルアミンオキサイド、ジメチル−２−ヒドロキシオクタデシルアミンオキサイド、ラウリルジメチルアミンオキサイド、ミリスチルジメチルアミンオキサイド、ステアリルジメチルアミンオキサイド、イソステアリルジメチルアミンオキサイド、ヤシ脂肪酸アルキルジメチルアミンオキサイド、カプリル酸アミドプロピルジメチルアミンオキサイド、カプリン酸アミドプロピルジメチルアミンオキサイド、ラウリン酸アミドプロピルジメチルアミンオキサイド、ミリスチン酸アミドプロピルジメチルアミンオキサイド、パルミチン酸アミドプロピルジメチルアミンオキサイド、ステアリン酸アミドプロピルジメチルアミンオキサイド、イソステアリン酸アミドプロピルジメチルアミンオキサイド、オレイン酸アミドプロピルジメチルアミンオキサイド、リシノレイン酸アミドプロピルジメチルアミンオキサイド、１２−ヒドロキシステアリン酸アミドプロピルジメチルアミンオキサイド、ヤシ脂肪酸アミドプロピルジメチルアミンオキサイド、パーム核油脂肪酸アミドプロピルジメチルアミンオキサイド、ヒマシ油脂肪酸アミドプロピルジメチルアミンオキサイド、ラウリン酸アミドエチルジメチルアミンオキサイド、ミリスチン酸アミドエチルジメチルアミンオキサイド、ヤシ脂肪酸アミドエチルジメチルアミンオキサイド、ラウリン酸アミドエチルジエチルアミンオキサイド、ミリスチン酸アミドエチルジエチルアミンオキサイド、ヤシ脂肪酸アミドエチルジエチルアミンオキサイド、ラウリン酸アミドエチルジヒドロキシエチルアミンオキサイド、ミリスチン酸アミドエチルジヒドロキシエチルアミンオキサイド、およびヤシ脂肪酸アミドエチルジヒドロキシエチルアミンオキサイド等が挙げられる。
【００５４】
（Ｄ）成分の界面活性剤の含有量は、特に限定されないが、ダイカスト用離型剤エマルジョン組成物１００質量部に対して０．１〜２０質量部の範囲内であることが好ましく、０．５〜１０質量部の範囲内であることが特に好ましい。
【００５５】
本発明のダイカスト用離型剤エマルジョン組成物は、上記（Ａ）〜（Ｃ）成分、および任意で（Ｄ）成分を含むエマルジョン組成物であるが、これらの成分に加えて他のジオルガノポリシロキサンを含んでもよい。
【００５６】
本発明のダイカスト用離型剤エマルジョン組成物の製造方法としては、例えば、上記（Ａ）成分および（Ｂ）成分をホモミキサー、コロイドミル、ラインミキサー、ホモジナイザー等の乳化機を用いて通常の方法により（Ｃ）成分中に乳化する方法が挙げられる。また、（Ｂ）成分のポリエーテル基含有オルガノポリシロキサンは、（Ａ）成分および他の成分を（Ｃ）成分中に乳化した後に加えて、配合することもできる。
【００５７】
本発明のダイカスト用離型剤エマルジョン組成物は、上記（Ａ）〜（Ｄ）成分に加えて、その他の成分として、通常シリコーン化合物を含む離型剤エマルジョン組成物に使用される添加剤、例えばｐＨ調整剤、防腐剤、防黴剤、防錆剤、着色剤、鉱物油、高級脂肪酸、増粘剤、アルミニウム粉末、黒鉛等を本発明の目的を損なわない限り、任意の１種以上を添加配合することができる。
【００５８】
本発明のダイカスト用離型剤エマルジョン組成物は、例えばスプレーガンを用いて金型に均一に吹き付けたり、本発明のダイカスト用離型剤エマルジョン組成物を含浸させた布や紙もしくは刷毛を用いて金型に塗布して使用される。
【実施例】
【００５９】
以下、本発明を実施例によりさらに詳細に説明する。実施例において、部はいずれも質量部を意味する。なお、本発明はこれらの実施例により限定されるものではない。【００６０】
（アルキル基およびアラルキル基含有オルガノポリシロキサン）
以下のアルキル基およびアラルキル基含有オルガノポリシロキサンＡならびにアラルキル基含有オルガノポリシロキサンＢを使用した。これらのオルガノポリシロキサンは、対応するメチルハイドロジェンポリシロキサンを、アルファメチルスチレンとヒドロシリル化反応させ、その後さらにアルケンとヒドロシリル化反応させることによって製造した。【００６１】
アルキル基およびアラルキル基含有オルガノポリシロキサンＡ
【化６】
2013121851.tif 000007
【００６２】
アラルキル基含有オルガノポリシロキサンＢ
【化７】
2013121851.tif 000008
【００６３】
（ポリエーテル基含有オルガノポリシロキサン）
以下のポリエーテル基含有オルガノポリシロキサンＣおよびポリエーテル基含有オルガノポリシロキサンＤを使用した。これらのポリエーテル基含有オルガノポリシロキサンは、対応するメチルハイドロジェンポリシロキサンを、アリルエーテル基を有するポリオキシアルキレンとヒドロシリル化反応させることによって製造した。【００６４】
ポリエーテル基含有オルガノポリシロキサンＣ
【化８】
2013121851.tif 000009
【００６５】
ポリエーテル基含有オルガノポリシロキサンＤ
【化９】
2013121851.tif 000010
【００６６】
［実施例１］
アルキル基およびアラルキル基含有オルガノポリシロキサンＡ  ５０部、ポリオキシエチレン（７モル）プロピルヘプチルエーテル（ＨＬＢ１２．９）３．５部、ポリエーテル基含有オルガノポリシロキサンＣ  ０．５部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２３６ｎｍの乳白色エマルジョンを得た。【００６７】
［実施例２］
アルキル基およびアラルキル基含有オルガノポリシロキサンＡ  ５０部、ポリオキシエチレン（７モル）プロピルヘプチルエーテル（ＨＬＢ１２．９）３．５部、ポリエーテル基含有オルガノポリシロキサンＤ  ０．５部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２３５ｎｍの乳白色エマルジョンを得た。【００６８】
［実施例３］
アルキル基およびアラルキル基含有オルガノポリシロキサンＡ  ５０部、ポリオキシエチレン（７モル）プロピルヘプチルエーテル（ＨＬＢ１２．９）２．０部、ポリエーテル基含有オルガノポリシロキサンＤ  ２．０部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２５４ｎｍの乳白色エマルジョンを得た。【００６９】
［比較例１］
アルキル基およびアラルキル基含有オルガノポリシロキサンＡ  ５０部、ポリオキシエチレン（７モル）プロピルヘプチルエーテル（ＨＬＢ１２．９）４．０部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２１６ｎｍの乳白色エマルジョンを得た。【００７０】
［比較例２］
アルキル基およびアラルキル基含有オルガノポリシロキサンＡ  ５０部、ポリオキシエチレン（７モル）プロピルヘプチルエーテル（ＨＬＢ１２．９）３．５部、ポリオキシエチレン（３モル）プロピルヘプチルエーテル（ＨＬＢ５．９）０．５部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２２２ｎｍの乳白色エマルジョンを得た。【００７１】
［比較例３］
アルキル基およびアラルキル基含有オルガノポリシロキサンＡ  ５０部、ポリオキシエチレン（７モル）プロピルヘプチルエーテル（ＨＬＢ１２．９）２．０部、ポリオキシエチレン（３モル）プロピルヘプチルエーテル（ＨＬＢ５．９）２．０部、ポリオキシエチレン（３モル）ラウリル硫酸ナトリウム０．０２５部、および水４．４３部を混合し、連続混合装置を用いて、乳化を行った。水４１．４４部を加えて希釈を行い、ｐＨ調整剤として炭酸水素ナトリウム０．００５部を加え、さらに防腐剤を加えて、粒子径が２２５ｎｍの乳白色エマルジョンを得た。【００７２】
［比較例４］
アラルキル基含有オルガノポリシロキサンＢ  ５０．７部、ポリオキシエチレン（６モル）イソデシルエーテル（ＨＬＢ１２．９）４．２部、ポリオキシエチレン（３モル）ラウリル硫酸ナトリウム０．０２５部、および水５．９０部を混合し、連続混合装置を用いて、乳化を行った。水３８．８７部を加えて希釈を行い、ｐＨ調整剤として炭酸水素ナトリウム０．００５部を加え、さらに安息香酸ナトリウムおよび防腐剤を加えて、粒子径が２２５ｎｍの乳白色エマルジョンを得た。【００７３】
（付着性評価方法）
水で５０倍に希釈した離型剤エマルジョン組成物を、自動スプレー装置の加圧タンクに入れて、スプレーの圧力等の測定条件を設定した（スプレー形状の圧力：０．１６ＭＰａ、ミストの大きさを決める圧力：０．５６ＭＰａ、スプレー圧：０．４２ＭＰａ）。次いで、ヒーター上に縦１００ｍｍ×横１００ｍｍ×厚さ３．５ｍｍの鋼板を設置し、２００℃にて２０分間静置したところで、鋼板上に離型剤組成物６０ｃｃをスプレー塗布（ノズル−鋼板間距離２００ｍｍ、噴霧時間９秒間）した。その後、鋼板を装置から取り外して室温まで冷却した後、鋼板に付着した成分の重量を測定し、付着性を評価した。【００７４】
（離型性評価方法）
離型抵抗評価として、ルブ（Ｌｕｂ）テスターによる離型剤の離型抵抗を評価した。具体的には、温度２００℃に加熱した２００ｍｍ×２００ｍｍ×３０ｍｍの鉄板（材質ＳＫＤ６１）に、水で１５０倍に希釈した離型剤エマルジョン組成物をスプレー塗布（スプレー圧：０．４ＭＰａ、ノズル−鋼板間距離：２００ｍｍ、噴霧時間：１秒間）した後、離型剤エマルジョン組成物を塗布した鉄板にリング体（内径：６０ミリメートル、高さ：５０ミリメートル、材質：ＳＳ４００）で区画された空間に、温度６８０℃のアルミニウム溶湯（品番：ＡＤＣ１２）を注湯して固化させ、試験片を形成した。その後、リング体を鉄板に沿って移動させるときの摺動荷重で鋳造品の離型抵抗を評価した。摺動荷重が小さい程、離型抵抗が少なく、離型性が高いことになる。【００７５】
実施例１〜３および比較例１〜４で調製した離型剤エマルジョン組成物に対して、上記の方法で付着性および離型性を測定した。測定結果を以下の表１に示す。【００７６】
【表１】
2013121851.tif 000011
【００７７】
表１より、実施例１〜３のダイカスト用離型剤エマルジョン組成物を使用した場合は、鋼板への付着量が２５ｍｇを超え、優れた付着性を示したのに対し、比較例１〜４のダイカスト用離型剤エマルジョン組成物を使用した場合には、鋼板への付着量は２０ｍｇを下回り、低い付着性しか示さなかった。【００７８】
実施例１および比較例１のダイカスト用離型剤エマルジョン組成物に対して引張抵抗値を測定し、離型性を比較した結果、実施例１のダイカスト用離型剤エマルジョン組成物を使用した場合の方が引張抵抗値が低く、離型性に優れる結果となった。
【国際調査報告】
2013121851.tif 000014
2013121851.tif 000015
2013121851.tif 000016
2013121851.tif 000017